(57)【特許請求の範囲】
【請求項１】
（Ａ）ポリカーボネート樹脂、
（Ｂ）グラフトコポリマー樹脂、
（Ｃ）少なくとも１種の燐酸エステル難燃剤化合物、および
（Ｄ）樹脂組成物を６３℃および１００％相対湿度において６週間老化させた後のポリカーボネート指数の増加を５０％未満に維持するのに有効な量の、オキサゾリンおよびオルトエステルからなる群から選ばれる少なくとも１つの分子部分を含有する酸スカベンジャー、
を含む耐燃性熱可塑性樹脂組成物。
【請求項２】
酸スカベンジャーの量がポリカーボネート指数の増加を３０％未満に維持するのに有効である請求項１記載の組成物。
【請求項３】
酸スカベンジャーがオキサゾリンおよびオルトエステルからなる群から選ばれる少なくとも２つの分子部分を含有する請求項１記載の組成物。
【請求項４】
酸スカベンジャーがポリカーボネートに可溶である請求項１記載の組成物。
【請求項５】
酸スカベンジャーが燐酸エステルの加水分解生成物を中和するかまたはこれと反応することができる請求項１記載の組成物。
【請求項６】
燐酸エステル難燃剤が式
【化１】
0004205221.tif 000009
（上記式中、Ｒ1、Ｒ2、Ｒ3およびＲ4はアリール基およびアルカリール基からなる群から個々に選ばれ、Ｘはアリーレン基であり、各ｍは個々に０または１であり、そしてｎの平均値は０乃至３５である）を有する請求項１記載の組成物。
【請求項７】
燐酸エステル難燃剤におけるｎの平均値が０乃至５である請求項６記載の組成物。
【請求項８】
グラフトコポリマー樹脂がアクリロニトリル−ブタジエン−スチレン樹脂である請求項１記載の組成物。
【請求項９】
アクリロニトリル−ブタジエン−スチレン樹脂が高ゴムグラフトコポリマーを含有する請求項８記載の組成物。
【請求項１０】
テトラフルオロエチレンポリマーを更に含む請求項１記載の組成物。
【請求項１１】
（Ａ）ポリカーボネート樹脂、
（Ｂ）グラフトコポリマー樹脂、
（Ｃ）燐酸エステル難燃剤化合物、
（Ｄ）樹脂組成物を６３℃および１００％相対湿度において６週間老化させた後のポリカーボネート指数の増加を５０％未満に維持するのに有効な量の、オキサゾリンおよびオルトエステルからなる群から選ばれる少なくとも１つの分子部分を含有する酸スカベンジャー、および
（Ｅ）テトラフルオロエチレンポリマー
からなる耐燃性熱可塑性樹脂組成物。
【発明の詳細な説明】
【０００１】
発明の背景
発明の分野
本発明は成形用途に有用な耐燃性ポリマー組成物に係わる。このポリマー組成物はポリカーボネートとモノビニリデン芳香族化合物とのブレンド、燐酸エステル難燃剤化合物、酸スカベンジャーおよび随意にテトラフルオロエチレンポリマーを含む。本発明はまた熱可塑性樹脂組成物を難燃性にする方法並びに本発明の組成物を使って成形された物品にも係わる。
【０００２】
従来技術の記述
従来技術にはポリマー、特に熱可塑性成形樹脂に対する難燃剤として燐酸トリフェニル、燐酸トリクレジル、燐酸ジフェニルクレジル、レゾルシノールジ燐酸エステル等のような燐酸エステルを使用することが開示されている。しかし、このような燐酸エステルは高湿度および高温に曝されると加水分解されて種々の燐酸類を形成する傾向がある。この燐酸類はポリカーボネートを劣化することになり、熱可塑性組成物の物理的特性が損なわれることとなる。燐酸エステルの加水分解生成物の生成に伴う第二の悪い影響は加水分解された添加剤が成形部品の表面に移行されることである。この移行は通常「ジューシング（juicing ）」と言われている。加水分解生成物のジューシングの結果には成形部品の表面上のひび割れおよび部品の成形に使われた工具への損傷が含まれる。
【０００３】
Serini等の米国特許4,463,130 には芳香族ポリカーボネート、アクリロニトリル−ブタジエン−スチレン（ＡＢＳ）のようなスチレン含有コポリマー、ポリ燐酸エステル難燃剤およびハロゲン含有化合物の組成物が開示されている。その１３欄の２８行以降に慣用の添加剤が開示されているが、しかし燐酸エステルの加水分解生成物並びにこれらの分解生成物に伴う問題は開示されておらず、燐酸エステルの加水分解生成物に対する酸スカベンジャーは開示されていない。
【０００４】
Kress 等の米国特許4,692,488 には芳香族ポリカーボネート、アクリロニトリル−ブタジエン−スチレン（ＡＢＳ）のようなスチレン含有コポリマーおよびモノマー状燐酸エステル難燃剤の組成物が開示されている。その６欄の３２行以降に慣用の添加剤が開示されているが、しかし燐酸エステルの加水分解生成物並びにこれらの分解生成物に伴う問題は開示されておらず、燐酸エステルの加水分解生成物に対する酸スカベンジャーは開示されていない。
【０００５】
Ogoe等の米国特許4,927,870 には芳香族ポリカーボネート、アクリロニトリル−ブタジエン−スチレン（ＡＢＳ）のようなスチレン含有コポリマー、モノマー状燐酸エステル難燃剤および無機酸の金属塩の組成物が開示されている。その５欄の１９行以降に種々の添加剤が開示されているが、しかし燐酸エステルの加水分解生成物並びにこれらの分解生成物に伴う問題は開示されておらず、燐酸エステルの加水分解生成物に対する酸スカベンジャーは開示されていない。
【０００６】
Fuhr等の米国特許4,988,748 には芳香族ポリカーボネート、アクリロニトリル−ブタジエン−スチレン（ＡＢＳ）のようなスチレン含有コポリマー、燐酸エステル難燃剤およびポリテトラフルオロエチレンの組成物が開示されている。その８欄の４４行以降に慣用の添加剤が開示されているが、しかし燐酸エステルの加水分解生成物並びにこれらの分解生成物に伴う問題は開示されておらず、燐酸エステルの加水分解生成物に対する酸スカベンジャーは開示されていない。
【０００７】
Wittmann等の米国特許5,061,745 には芳香族ポリカーボネート、アクリロニトリル−ブタジエン−スチレン（ＡＢＳ）のようなスチレン含有コポリマーおよびモノマー状燐酸エステル難燃剤の組成物が開示されている。その９欄の１１行以降に慣用の添加剤が開示されているが、しかし燐酸エステルの加水分解生成物並びにこれらの分解生成物に伴う問題は開示されておらず、燐酸エステルの加水分解生成物に対する酸スカベンジャーは開示されていない。
【０００８】
Jalbert 等の米国特許5,026,777 には芳香族ポリカーボネート、エマルジョングラフトＡＢＳポリマーおよび低光沢増進量のポリ（エポキシ）のマット状または低光沢組成物が開示されている。その５欄の４５行以降に慣用の添加剤が開示されているが、しかし燐酸エステルは広義に開示されているに過ぎず、燐酸エステルの加水分解生成物並びにこれらの分解生成物に伴う問題は教示も示唆もされていない。
【０００９】
Gosens等の米国特許5,204,394 には芳香族ポリカーボネート、アクリロニトリル−ブタジエン−スチレン（ＡＢＳ）のようなスチレン含有コポリマーおよびオリゴマー状燐酸エステル難燃剤の組成物が開示されている。その５欄の４６行以降に慣用の添加剤が開示されているが、しかし燐酸エステルの加水分解生成物並びにこれらの分解生成物に伴う問題は開示されておらず、燐酸エステルの加水分解生成物に対する酸スカベンジャーは開示されていない。
【００１０】
Fuhr等の米国特許5,272,193 には芳香族ポリカーボネート、アクリロニトリル−ブタジエン−スチレン（ＡＢＳ）のようなスチレン含有コポリマーおよび燐酸エステル難燃剤の組成物が開示されている。その１２欄の５４行以降に慣用の添加剤が開示されているが、しかし燐酸エステルの加水分解生成物並びにこれらの分解生成物に伴う問題は開示されておらず、燐酸エステルの加水分解生成物に対する酸スカベンジャーは開示されていない。
【００１１】
ポータブル・コンピュータ、事務機器、レーザおよびインクジェットプリンタのような分野での商業的用途で成功を収めるには、熱可塑性樹脂は高湿度および高温に繰り返し露出された後ですら良好な衝撃特性および良好な流れ特性を維持しそして高い熱変形温度（heat deflection temperature ;HDT）を有する必要がある。
【００１２】
それ故に、本発明の一つの目的は良好な難燃特性を有しており、そして高湿度および高温の悪い条件下においても全体的に良好にバランスのとれた特性を維持している熱可塑性成形組成物を提供することである。
本発明の別の目的は良好な熱変形温度と良好な衝撃強さを有する耐燃性組成物を提供することである。
【００１３】
本発明の更に別の目的は本発明の組成物から調製され、成形部品のジューシングおよび／または縁部ひび割れを受けない、耐燃性熱可塑性成形物品を提供することである。
本発明のこれら並びにその他の目的は本発明についての以下の記載から明らかとなろう。
【００１４】
発明の要約
本発明は高湿度および高温の条件下において熱変形温度、衝撃抵抗および流れのような良好な機械的特性を維持しながら優れた難燃特性を有する熱可塑性樹脂成形組成物に指向されている。特に、この熱可塑性樹脂組成物はポリカーボネート樹脂、モノビニリデン芳香族化合物、少なくとも１種の燐酸エステル難燃剤および酸スカベンジャーのブレンドである。
【００１５】
発明の詳細な記述
記述したとおり、本発明は耐燃性熱可塑性成形組成物およびこれから成形された物品に向けられている。この耐燃性熱可塑性成形組成物はポリカーボネート樹脂とモノビニリデン芳香族化合物とのブレンド、少なくとも１種の燐酸エステル難燃添加剤および酸スカベンジャー、そして随意にテトラフルオロエチレンポリマーを含んでいる。ここに使用される燐酸エステルは好ましくは次式（Ｉ）
【００１６】
【化２】
0004205221.tif 000002
【００１７】
（上記式中、Ｒ1、Ｒ2、Ｒ3およびＲ4はアリールまたはアルカリール基からなる群からそれぞれ個々に選ばれ、Ｘはアリーレン基であり、各ｍは個々に０または１である）によって表される。この燐酸エステルはｎが０であるモノ燐酸エステルのような低分子量燐酸エステルでよく従って典型的には約５００未満の分子量を有することができる。また、燐酸エステルはｎが１−５の平均値を有するオリゴマー状の燐酸エステルを含むこともでき、この場合は燐酸エステルの分子量は少なくとも約５００好ましくは約５００乃至約２０００となる。更にまた、燐酸エステルはｎが６乃至３５またはそれ以上の平均値を有するポリマー状の燐酸エステルのようなより高い分子量の燐酸エステルでもよく、この場合は分子量は少なくとも約２０００好ましくは約２３００乃至約１１，０００となる。別の態様では、燐酸エステルは上記の燐酸エステルのいずれかの混合物でもよい。モノ燐酸エステルと比較的分子量の高い燐酸エステルとの混合物が熱可塑性組成物の溶融粘度および熱変形温度のような物理的特性をバランスよくするために特に有用である。
【００１８】
本発明に使用される燐酸エステルに対する上記の式（Ｉ）において、アリール基はアリールまたはアルキル置換アリール基（即ち、アルカリール基）でよい。好ましくは、アリール基はクレジル、フェニル、キシリル、プロピルフェニルおよびブチルフェニルから個々に選ばれる。アリーレン基は二価ヒドロキシ化合物、好ましくはレゾルシノール、ヒドロキノンまたはビスフェノール−Ａから誘導される。アリール基（Ｒ1、Ｒ2、Ｒ3およびＲ4）は好ましくはフェニルである。低分子量燐酸エステルの場合、より好ましい低分子量燐酸エステルは、ｎが１であり、、ｍが１であり、Ｘがレゾルシノールから誘導されそしてＲ基のそれぞれがフェニルである、レゾルシノールテトラフェニルジ燐酸エステルである。また、燐酸トリフェニルと上述のレゾルシノールテトラフェニルジ燐酸エステルとの混合物も好ましい。
【００１９】
燐酸エステルの使用量は、熱変形温度、衝撃抵抗および流れの良好な特性を維持し、好ましくは成形された熱可塑性組成物の縁部ひび割れを回避しながら、樹脂組成物を難燃性にする燐酸エステルの量でよい。好ましくは本発明の組成物は熱可塑性樹脂と燐酸エステル難燃剤の合計重量に基づいて燐酸エステル難燃剤を約２０重量％未満含有する。より好ましい範囲は熱可塑性樹脂と燐酸エステル難燃剤の合計重量に基づいて燐酸エステル難燃剤約１５重量％未満である。最も好ましい範囲は熱可塑性樹脂と燐酸エステル難燃剤の合計重量に基づいて燐酸エステル難燃剤約７乃至約１２重量％である。
【００２０】
本発明の組成物に使用される酸スカベンジャーは既述の燐酸エステルの加水分解生成物を中和するかまたはこれと反応することができる化合物を含む。燐酸エステル化合物の加水分解はポリカーボネート樹脂を劣化することのできる種々の酸性化合物を生じて、組成物の種々の望ましい物理的特性の損失をもたらすと確信される。式（Ｉ）の燐酸エステルの加水分解を実証する例示的な反応経路の一例は以下に示される。
【００２１】
【化３】
0004205221.tif 000003
【００２２】
酸スカベンジャーが次の基準：（ａ）燐酸エステルの加水分解生成物を中和するかまたはこれと反応することができる：（ｂ）自らが組成物の物理的特性を減ずることはない：（ｃ）組成物の物理的特性を減ずるような如何なる副生成物または反応生成物を自身、燐酸エステルまたは燐酸エステルの如何なる加水分解生成物から生成しない：を満たす限りは、酸スカベンジャーは特に範囲を限定されない。
【００２３】
有用な酸スカベンジャーはエポキシ、オルトエステル、オキサゾリンまたはエポキシ、オルトエステルおよびオキサゾリンの種々の混合物を含有する化合物を含む。これらの分子部分は比較的に小さい分子（例えば、約１０００未満の分子量を有する分子）の一部であることができ、あるいはポリマーの一部（例えば、エポキシ基を含有するポリオレフィン）であってもよい。ポリカーボネートの顕著な劣化が生じうる前に酸スカベンジャーと燐酸エステルの加水分解生成物との間の相互作用を容易にするために酸スカベンジャーは組成物のポリカーボネート相中に混和するかまたは溶解することができる化合物であるのが好ましい。
【００２４】
好ましくは酸スカベンジャーは分子あたり前述の分子部分を少なくとも２つまたはそれ以上含有する。酸スカベンジャーが分子あたりこれらの反応性分子部分を少なくとも２つ含有すると、酸スカベンジャーはポリカーボネートの連鎖をカップリング結合するよう機能することもできると思われる。従って、このようにして、酸スカベンジャーはまたポリカーボネートの分子量を補修または再構築する助けをなし、これにより組成物の延性を維持しまたは増大する助けともなる。
【００２５】
本発明に使用される酸スカベンジャーの量はスカベンジャー自体の正確な構造に大分依存する。酸スカベンジャーがかなり低分子量で（例えば、約１０００未満）そして化合物あたり多数の分子部分を有しているときには、所望のレベルの加水分解安定性を達成するのに必要とされる酸スカベンジャーの量は比較的に低くなろう（例えば、樹脂組成物の合計重量に基づいて約１重量％未満）。他方、酸スカベンジャーがポリマー（例えば、ポリスチレンまたはポリエチレン）でありポリマー鎖あたり比較的に少ない反応性分子部分（例えば、平均２つ未満）を有するときには、同じ程度の加水分解安定性を達成するには酸スカベンジャーの量はより高くなるであろう（一般に、樹脂組成物の合計重量に基づいて約１乃至５重量％）。酸スカベンジャーの正確な量の決定は一般の実験者の通常の熟練度の範囲内であり過度な実験を必要とすることなく決定することができる。
【００２６】
本発明の実施においては、使用される熱可塑性樹脂は芳香族ポリカーボネート樹脂と少なくとも１種のグラフトコポリマー樹脂とのブレンドである。ポリカーボネート物質は当業技術で周知であり通常界面または溶融重合で調製され、典型的には式（IV）
0004205221.tif 000004
（上記式中、Ｒ5 は二価の有機基である）の構造単位を含んでいる。
【００２７】
Ｒ5 基の全数の好ましくは少なくとも約６０％、より好ましくは少なくとも約８０％、そして最も望ましくはＲ5 基の全てが芳香族である。芳香族基Ｒ5 は好ましくは式（Ｖ）
−Ａ1−Ｙ−Ａ2−
（上記式中、Ａ1およびＡ2の各々は単環式の二価の芳香族基であり、そしてＹはＡ1とＡ2を１個または２個の原子が分離している橋架け基である）を有する。式（Ｖ）中の自由原子価結合は通常Ｙに対してＡ1およびＡ2のメタまたはパラ位にある。
【００２８】
式（Ｖ）において、Ａ1およびＡ2基は非置換フェニレンまたはその置換誘導体でよく、この置換基（１つまたはそれ以上）の例はアルキル、アルケニル、ハロ（特に、クロロおよび／またはブロモ）、ニトロ、アルコキシなどである。非置換フェニレン基が好ましい。Ａ1およびＡ2が共にｐ−フェニレンであるのが好ましいが、両方とも０−フェニレンまたはｍ−フェニレンであったり、あるいは一方が０−フェニレンまたはｍ−フェニレンであり他方がｐ−フェニレンであってもよい。
【００２９】
橋架け基Ｙは１つまたは２つの原子、好ましくは１つの原子がＡ1とＡ2を分離しているものである。Ｙは最も頻繁には炭化水素基であり、殊に飽和基例えばメチレン、シクロヘキシルメチレン、２−［２．２．１］−ビシクロヘプチルメチレン、エチレン、イソプロピリデン、ネオペンチリデン、シクロヘキシリデン、シクロペンタデシリデン、シクロドデシリデンまたはアダマンチリデン、特にgem-アルキレン（アルキリデン）基である。しかし、また不飽和基、並びに例えば２，２−ジクロロエチリデン、カルボニル、フタリジリデン、オキシ、チオ、スルホキシおよびスルホンのような炭素および水素以外の原子を含む基も包含される。入手性および本発明の目的に対する特別な適性から、式（Ｖ）の好ましい基はビスフェノール−Ａから誘導された、ＹがイソプロピリデンでありそしてＡ1 およびＡ2 がそれぞれｐ−フェニレンである、２，２−ビス（４−フェニレン）プロパン基である。
【００３０】
ポリカーボネート物質の重量平均分子量は当業者に周知であるが、本発明の目的にとっては比較的低いほうが好ましい。しかし、ポリカーボネートの分子量が比較的高い組成物は流れの減少の犠牲はあるがしばしば好都合な延性を持っている。使用される正確な分子量は一部は所望される用途の最終使用要件および部品を成形する際に遭遇する成形の困難性の程度に依存するであろう。
【００３１】
殆どの場合、ポリカーボネート物質は一般にホモ−ポリカーボネートあるいは更にはコポリ（エステルカーボネート）のようなコポリカーボネートからなる。本発明に使用される別の成分はグラフトコポリマー樹脂である。グラフトコポリマー樹脂は好ましくはゴム質ポリマー性の幹部および硬質ポリマー性の枝部からなるグラフトコポリマー樹脂である。好適な実施の態様においては、グラフトコポリマーは硬質ポリマー性の枝部に対して３０重量％より多いゴム質ポリマー性の幹部を含んでいる。グラフトコポリマー樹脂はまた、例えばポリスチレン−ポリブタジエンのジブロック、トリブロックまたは更に大きなマルチブロックのコポリマー樹脂、ポリスチレン−ポリ（エチレン−ブチレン）のジブロック、トリブロックまたは更に大きなマルチブロックのコポリマー樹脂およびポリスチレン−ポリ（エチレン−プロピレン）のジブロック、トリブロックまたは更に大きなマルチブロックのコポリマー樹脂のような種々のブロックコポリマー樹脂並びにブロックコポリマー樹脂の混合物と組み合わせて使用することもできる。
【００３２】
ゴム質ポリマー性の幹部は一般に共役ジエンモノマー、非共役ジエンモノマー、（Ｃ2−Ｃ8）オレフィンモノマー、（Ｃ1 −Ｃ12）アルキルアクリレートモノマー、エチレン性不飽和ニトリルモノマーおよびビニル芳香族モノマーから選ばれるエチレン性不飽和モノマーの１種以上から誘導された反復単位を含んでいる。ゴム質ポリマー性の幹部における上記のモノマー類並びにその他の有用なモノマー類の有用な比は当業者に明らかであろう。
【００３３】
適当な共役ジエンモノマーには例えば１，３−ブタジエン、イソプレン、１，３−ヘプタジエン、メチル−１，３−ペンタジエン、２，３−ジメチルブタジエン、２−エチル−１，３−ペンタジエン、１，３−ヘキサジエン、２，４−ヘキサジエン、ジクロロブタジエン、ブロモブタジエンおよびジブロモブタジエン並びにジエンモノマーの混合物が含まれる。好適な実施の態様においては、共役ジエンモノマーは１，３−ブタジエンまたは１，３−ブタジエンとスチレンモノマーとの混合物である。適当な非共役ジエンモノマーには例えばエチリデンノルボルネン、ジシクロペンタジエン、ヘキサジエンおよびフェニルノルボルネンが含まれる。当業者は他の有用な共役および非共役ジエンモノマーを容易に選択することができよう。
【００３４】
有用なＣ2−Ｃ8オレフィンモノマーには分子あたり２乃至約８個の炭素原子を有しそして分子あたり単一のエチレン性不飽和部位を有する化合物が含まれる。適当な（Ｃ2−Ｃ8）オレフィンモノマーには例えばエチレン、プロピレン、１−ブテン、１−ペンテンおよびヘプテンが含まれる。有用な（Ｃ1 −Ｃ12）アルキルアクリレートモノマーには直鎖または分岐鎖アルキル置換基を有するアクリレートが含まれる。アルキル置換基は一般にアルキル基あたり１乃至約１２個の炭素原子を有しており、例えばメチル、エチル、ｎ−ブチル、第二ブチル、第三ブチル、ｎ−プロピル、イソプロピル、ペンチル、ヘキシル、ヘプチル、オクチル、ノニル、デシル、ウンデシルおよびドデシルが含まれる。適当な（Ｃ1 −Ｃ12）アルキルアクリレートの例示的な例には、ブチルアクリレート、イソペンチルアクリレート、ｎ−ヘキシルアクリレートおよび２−エチルヘキシルアクリレート並びにこれらの任意の混合物およびこれらの任意のものと例えばエチルアクリレートおよびメチルアクリレートのような他のアクリレートとの混合物が含まれる。エチレン性不飽和ニトリルモノマーには分子あたり単一のニトリル基と単一のエチレン性不飽和部位を有するアクリル化合物が含まれこれには例えばアクリロニトリルおよびメタクリロニトリルが含まれる。当業者であれば他の適当な（Ｃ2−Ｃ8）オレフィン、（Ｃ1 −Ｃ12）アルキルアクリレートおよびエチレン性不飽和ニトリルモノマー並びにモノマーの有用な比を容易に選択することができよう。
【００３５】
適当なビニル芳香族モノマーには例えばスチレン、芳香族環に１個以上のアルキル、アルコキシ、ヒドロキシルまたはハロ置換基が結合されている置換されたスチレン例えばα−メチルスチレン、ｐ−メチルスチレン、ビニルトルエン、ビニルキシレン、トリメチルスチレン、ブチルスチレン、クロロスチレン、ジクロロスチレン、ブロモスチレン、ｐ−ヒドロキシスチレン、メトキシスチレン、およびビニル置換縮合芳香族環構造体例えばビニルナフタレンおよびビニルアントラセン、並びにビニル芳香族モノマーの混合物が含まれる。好適な実施の態様においては、ビニル芳香族モノマーが使用される場合、それはスチレン、α−メチルスチレンまたはスチレンとα−メチルスチレンの混合物である。
【００３６】
ゴム質ポリマー性の幹部は随意には、少量例えばゴム質幹部に使用されるモノマーの重量に基づいて５重量％までの量の、例えばブチレンジアクリレート、ジビニルベンゼン、ブテンジオールジメタクリレート、トリメチロールプロパントリ（メタ）アクリレート、アリルメタクリレート、ジアリルマレエートおよびトリアリルシアヌレートのようなポリエチレン性不飽和架橋性モノマーから誘導された反復単位を含むことができる。当業者であれば、ポリエチレン性不飽和架橋性モノマーが望まれるときには、過度な実験を要することなく、その適当なモノマーならびにその適当な量を選択することができるであろう。
【００３７】
第一の好適な実施の態様では、幹部は例えば実質的にホモポリマー状のポリブタジエンゴムのような１種以上の共役ジエンモノマーから誘導された反復単位を含んでいる。第二の好適な実施の態様では、幹部は例えばスチレン−ブタジエンコポリマー、アクリロニトリル−ブタジエンコポリマーおよびスチレン−ブタジエン−アクリロニトリルコポリマーのような１種以上の共役ジエンモノマーとビニル芳香族モノマーおよびエチレン性不飽和ニトリルモノマーから選ばれた１種以上の共重合性のコモノマーとから誘導された反復単位を含んでいる。第三の好適な実施の態様では、幹部は１種以上の（Ｃ1 −Ｃ12）アルキルアクリレートモノマー、より好ましくはブチルアクリレートおよびｎ−ヘキシルアクリレートから選ばれた１種以上のモノマーおよびこれらの一つまたは両方と例えばエチルアクリレートのような他のアクリレートとの混合物から誘導された反復単位を含んでいる。第四の好適な実施の態様では、幹部は１種以上のオレフィンモノマーから誘導された単位を含んでおり例えばエチレン／プロピレンのコポリマーおよびエチレン／プロピレン／非共役ジエンモノマーのターポリマーを含んでいる。
【００３８】
適当なゴム質ポリマー性の幹部は例えば乳化重合および塊状重合のような既知のプロセスによって製造される。一般にゴム質ポリマー性の幹部は例えば有機過酸化物または過硫酸塩開始剤あるいはレドックス開始剤系のような遊離基開始剤の存在下において、そして随意には例えばアルキルメルカプタンのような連鎖移動剤の存在下において、水性乳化重合によって製造される。ゴム質ポリマー性の幹部は単モードの粒度分布あるいは例えば二モードのような多モードの分布を示しうる。
【００３９】
グラフトコポリマー樹脂は、ゴム質ポリマー性の幹部を含むことに加えて、硬質ポリマー性の枝部をも含有する。硬質ポリマー性の枝部は（Ｃ1 −Ｃ12）アルキルアクリレートモノマー、ビニル芳香族モノマーおよびエチレン性不飽和ニトリルモノマーからなる群から選ばれるモノマーから誘導された反復単位を含んでいる。当業者は適当な硬質ポリマー性の枝部を与えるために適当なモノマーまたはモノマーの組合せを選択することができよう。適当なビニル芳香族モノマーおよびエチレン性不飽和ニトリルモノマーは既に上記に示した。ここに使用される用語「アルキルアクリレートモノマー」はアクリレートモノマーとメタクリレートモノマーを集約して言及している。適当なアルキルアクリレートモノマーには上記に開示したアクリレートモノマーとそのメタクリレート類似体例えばメチルメタクリレート、エチルメタクリレート、プロピルメタクリレート、イソプロピルメタクリレート、ブチルメタクリレート、ヘキシルメタクリレート、デシルメタクリレート等が含まれる。
【００４０】
好適な実施の態様では、硬質ポリマー性の枝部はスチレン、α−メチルスチレンおよびアクリロニトリルから選ばれた１種以上のモノマーから誘導された反復単位を含んでいる。より好ましい実施の態様では、枝部はスチレンから誘導された反復単位約６０乃至約９０重量％およびアクリロニトリルから誘導された反復単位約１０乃至約４０重量％を含んでいる。
【００４１】
別の好ましい実施の態様では、硬質ポリマー性の枝部は１種以上の（Ｃ1 −Ｃ12）アルキルアクリレートモノマーから誘導された反復単位を含み、そして随意には更にビニル芳香族モノマーおよびエチレン性不飽和ニトリルモノマーから選ばれる１種以上のモノマーから誘導された反復単位を含むことができる。更に別の好適な実施の態様では、硬質ポリマー性の枝部は１種以上の（Ｃ1 −Ｃ12）アルキルアクリレートモノマーより好ましくはメチルメタクリレート、エチルメタクリレート、プロピルメタクリレート、イソプロピルメタクリレートおよびブチルメタクリレートから選ばれる１種以上のモノマーから誘導される反復単位を５０重量％以上含む。
【００４２】
ゴム質幹部および硬質枝部はそれぞれ個々に随意に少量例えば幹部または枝部それぞれの合計重量の約１５重量％までの量の、１種以上の他の共重合性のエチレン性不飽和モノマーから誘導された反復単位を含むことができる。適当なこの共重合性の不飽和モノマーの例示的な例には例えばアクリル酸、メタクリル酸、イタコン酸のようなエチレン性不飽和カルボン酸；例えばヒドロキシエチルメタクリレートのようなヒドロキシ（Ｃ1 −Ｃ12）アルキルアクリレートモノマー；例えばシクロヘキシルメタクリレートのような（Ｃ4 −Ｃ12）シクロアルキルアクリレートモノマー；例えばアクリルアミドおよびメタクリルアミドのような（メタ）アクリルアミドモノマー；例えば酢酸ビニルおよびプロピオン酸ビニルのようなビニルエステルが含まれる。上記の（Ｃ4 −Ｃ12）シクロアルキル分子部分には基あたり約４乃至約１２個の炭素原子を有する環式アルキル置換基が含まれ、また用語「（メタ）アクリルアミド」はアクリルアミドとメタクリルアミドとを集約して言及している。当業者であれば、特別な組成物に対する特定の要求に部分的に基づいて他の適当な共重合性のエチレン性不飽和モノマーを容易に選択することができよう。
【００４３】
硬質ポリマー性の枝部は随意には、少量例えば約３重量％までそしてより好ましくは約１．５重量％までの量の１種以上のポリエチレン性不飽和架橋性モノマーから誘導された反復単位を含むことができる。適当な架橋性モノマーは既に上述した。
グラフトコポリマー樹脂は硬質ポリマー性の枝部の少なくとも一部が共有結合を介してゴム質ポリマー性の幹部に化学的にグラフトされるような条件下において、ゴム質ポリマー性の幹部の粒子の存在下において、硬質ポリマー性の枝部を提供するために選択された１種以上のモノマーを重合することによって既知のプロセスにより製造される。好適な実施の態様では、枝部のモノマーは幹部の粒子および例えば熱またはレドックス開始剤系のような重合開始剤系の存在下において水性乳化重合または水性懸濁重合反応によって重合され、これにより枝部のモノマーからなる重合過程の連鎖の一部が幹部中にある不飽和部位との反応を介して幹部に化学的に結合即ちグラフトされる。この幹部中にある不飽和部位は例えば共役ジエンから誘導された反復単位中に残留される不飽和部位かまたはグラフト結合性モノマーから誘導された反復単位中に残留される不飽和部位によって与えられる。好ましい実施の態様では、グラフトコポリマー樹脂は高ゴムグラフトコポリマー樹脂である。ここに用語「高ゴムグラフト」とは硬質ポリマー性の枝部の約３０重量％より多くが、好ましくは約４５重量％より多くがゴム質ポリマー性の幹部に化学的にグラフトされていることを意味する。
【００４４】
第一の好ましい実施の態様では、幹部は１種以上の共役ジエンモノマーから誘導された反復単位を含み、随意には更にビニル芳香族モノマーおよびエチレン性不飽和ニトリルモノマーから選ばれた１種以上のモノマーから誘導された反復単位を含むことができ、また枝部はビニル芳香族モノマーおよびエチレン性不飽和ニトリルモノマーから選ばれた１種以上のモノマーから誘導された反復単位を含んでいる。好ましいグラフトコポリマー樹脂には例えば通常”ＡＢＳ”樹脂と呼ばれるアクリロニトリル−ブタジエン−スチレン樹脂が含まれる。
【００４５】
特に好ましいのはゴム質ポリマー性の幹部を３０重量％より多く、好ましくはゴム質ポリマー性の幹部を約４５重量％より多く有するアクリロニトリル−ブタジエン−スチレンコポリマーである。最も好ましいゴム質幹部はポリブタジエンかまたはスチレン−ブタジエンコポリマーを含む。同じく好ましいのは高ゴムグラフトのアクリロニトリル−ブタジエン−スチレンコポリマーである。ここに語句「高ゴムグラフト」とは一般的には硬質ポリマー性の相の少なくとも約３０重量％、好ましくは少なくとも約４５重量％がゴム質ポリマー性の相に化学的に結合またはグラフトされているグラフトコポリマー樹脂を言う。適当なＡＢＳタイプの高ゴムグラフトコポリマーは例えばGE Specialty Chemicals Inc. から商標名BLENDEXにてグレード131;336;338;360;415で市販されている。
【００４６】
別の好ましい実施の態様では、ゴム質ポリマー性の幹部は１種以上の（Ｃ1 −Ｃ12）アルキルアクリレートから誘導された反復単位を含み、そして枝部はビニル芳香族モノマーおよびエチレン性不飽和ニトリルモノマーから選ばれた１種以上のモノマーから誘導された反復単位を含み、これには例えばスチレン−アクリレート（”ＳＡ”）高ゴムグラフトコポリマーおよびアクリロニトリル−スチレン−アクリレート（”ＡＳＡ”）高ゴムグラフトコポリマーが含まれる。適当なＡＳＡ−タイプのグラフトコポリマーは例えばGE Specialty Chemicals Inc. から商標名BLENDEXにてグレード975;977;980で市販されている。
【００４７】
第三の好ましい実施の態様では、幹部は１種以上の共役ジエンモノマーから誘導された反復単位を含み、随意には更に（Ｃ1 −Ｃ12）アルキルアクリレートモノマー、ビニル芳香族モノマーおよびエチレン性不飽和ニトリルモノマーから選ばれる１種以上のモノマーから誘導される反復単位を含むことができ、そして枝部は１種以上の（Ｃ1 −Ｃ12）アルキルアクリレートモノマーから誘導される反復単位を含み、随意には更にビニル芳香族モノマーおよびエチレン性不飽和ニトリルモノマーから選ばれる１種以上のモノマーから誘導される反復単位を含むことができ、これには例えばメチルメタクリレート−アクリロニトリル−ブタジエン−スチレン（”ＭＡＢＳ”）高ゴムグラフトコポリマーおよびメタクリレート−ブタジエン−スチレン（”ＭＢＳ”）高ゴムグラフトコポリマーが含まれる。適当なＭＢＳ−タイプのグラフトコポリマーはRohm & Haas Company から商標名 PARALOID にてグレードBTA-733;BTA-753でまたKaneka Texasから商標名KANE ACE にてグレードB-56で市販されている。
【００４８】
更に別の好ましい実施の態様では、幹部は１種以上のオレフィンモノマーから誘導された反復単位を含み、随意には更に１種以上の非共役ジエンモノマーから誘導された反復単位を含むことができ、そして枝部はビニル芳香族モノマーおよびエチレン性不飽和ニトリルモノマーから選ばれる１種以上のモノマーから誘導される反復単位を含み、これには例えばアクリロニトリル−エチレン−プロピレン−スチレン（”ＡＥＳ”）高ゴムグラフトコポリマーが含まれる。
【００４９】
また、更に別の好ましい実施の態様では、幹部は１種以上の（Ｃ1 −Ｃ12）アルキルアクリレートモノマーから誘導された反復単位を含み、そして枝部は１種以上の（Ｃ1 −Ｃ12）アルキル（メタ）アクリレートモノマーから誘導された反復単位を含み、これには例えばアクリルコア−シェルグラフトコポリマーが含まれる。アクリルコア−シェルグラフトコポリマーと共に含まれるものはブタジエン変性アクリルコポリマーである。適当なアクリル−タイプのグラフトコポリマーはRohm & Haas Company から商標名 PARALOID にてグレードKM 334;KM 355 でまたElf AtochemからグレードDura-strength 200として市販されている。
【００５０】
本発明におけるグラフトコポリマー樹脂の量は例えば望まれる粘度と延性、グラフトコポリマー樹脂の化学的構成、並びに使用されるポリカーボネート樹脂の量、タイプおよび分子量によって広く変動することができる。当業界における通常の熟練者であれば過度な実験の必要なしに各成分の量を容易に調節することができるであろう。一般に、ポリカーボネート樹脂に対するグラフトコポリマー樹脂の量はグラフトコポリマー樹脂およびポリカーボネート樹脂を合わせた重量を基準にして約２乃至約８５重量％、好ましくは約３乃至約３０重量％の範囲である。
【００５１】
本発明の組成物は随意には少なくとも１種の熱可塑性ポリエステル樹脂を含有することができる。本発明の組成物に使用するのに適するポリエステルは周知であり次式（VI）
0004205221.tif 000005
（上記式中、各Ｒ1 は個々に２価の脂肪族、脂環式または芳香族炭化水素基あるいはポリオキシアルキレンであるかまたはこれらの混合物であり、そして各Ａ3 は個々に２価の脂肪族、脂環式または芳香族基あるいはこれらの混合物である）の構造単位を含むものを含む。式（VI）の構造を含む適当なポリエステルの例はポリ（アルキレンジカルボキシレート）、エラストマー性ポリエステル、液晶ポリエステル、ポリアリーレートおよびコポリエステルカーボネートやポリエステルアミドのようなポリエステルコポリマーである。比較的に低いレベルのジエポキシまたは多−エポキシ化合物で処理されたポリエステルも含まれる。分岐剤例えば３つ以上のヒドロキシル基を含むグリコールあるいは３−官能性または多−官能性カルボン酸が組み込まれている分岐されたポリエステルを使用することも可能である。ポリエステルを例えばトリグリシジルイソシアヌレートのような３−官能性または多−官能性エポキシ化合物で処理することも分岐ポリエステルの製造に利用できる。更に、組成物の究極の最終用途によってはポリエステルに種々の濃度の酸およびヒドロキシ末端基があることが時には望ましい。
Ｒ1 基は例えばＣ2-10アルキレン基、Ｃ6-10脂環式基、Ｃ6-20芳香族基またはアルキレン基の炭素原子数が約２−６最も頻繁には２または４であるポリオキシアルキレン基であることができる。上記の式（VI）におけるＡ3 基は最も頻繁にはｐ−またはｍ−フェニレンあるいはこれらの混合物である。この類のポリエステルにはポリ（アルキレンテレフタレート）、ポリ（アルキレンナフタレート）およびポリアリーレートが含まれる。
【００５２】
ポリ（アルキレンテレフタレート）例えばポリ（エチレンテレフタレート）（普通”ＰＥＴ”と略される）、ポリ（シクロヘキシルジメタノールテレフタレート）（普通”ＰＣＴ”と略される）およびポリ（ブチレンテレフタレート）（普通”ＰＢＴ”と略される）が本発明にとって適当なポリエステルの例である。更に適当なポリエステルにはポリ（アルキレンナフタレート）例えばポリ（ブチレン−２，６−ナフタレート）（普通”ＰＢＮ”と略される）およびポリ（エチレン−２，６−ナフタレート）（普通”ＰＥＮ”と略される）を含めたポリ（アルキレン−２，６−ナフタレート）が含まれる。約３８０℃未満の融点を有しそして芳香族ジオール、脂肪族または芳香族ジカルボン酸および芳香族ヒドロキシカルボン酸から誘導された反復単位を含む液晶ポリエステルも有用である。有用な液晶ポリエステルの例には米国特許4,664,972;5,110,896 に記載されているものが含まれる。ポリエステルの種々の混合物もまた時には非常に適する。
【００５３】
熱可塑性ポリエステル樹脂の範囲は組成物に対して望まれる最終使用特性に少なくとも部分的に依存して広く変動しうる。ポリエステル樹脂が利用されるときには、組成物の合計重量に基づいて、通常は約５乃至約９０重量％、好ましくは約１０乃至約８０重量％、そして最も好ましくは約３０乃至約７０重量％の範囲で存在する。その正確な量の決定は過度な実験を要することなく容易になし得る。
【００５４】
本発明の組成物は随意にテトラフルオロエチレンポリマーを含む。本発明での使用に適した適当なテトラフルオロエチレンポリマーは典型的には融解状態下でポリマーを安定化する傾向のあるフィブリル構造を有する。テトラフルオロエチレンポリマーは市販されておりあるいは慣用手段によって製造できる。これらのポリマーは例えば遊離基触媒の存在下で水性媒体中において約１００乃至約１０００ｐｓｉの圧力および約０乃至約２００℃の温度にてテトラフルオロエチレンを重合することによって得られる通常固体の物質である。テトラフルオロエチレンポリマーは直接固体として添加するか、ポリカーボネートやＳＡＮのような樹脂との濃縮物として添加するか、あるいはテトラフルオロエチレンポリマー水性液として添加することを含めた当業者に知られた如何なる方法によっても熱可塑性樹脂組成物に添加できる。テトラフルオロエチレンポリマーはまたＰＴＦＥとも呼ばれており一般には米国特許3,005,795;3,671,487;4,463,130 に開示されている。
【００５５】
テトラフルオロエチレンポリマーの量は組成物全体に基づいて通常約０．０１乃至約３重量％、より好ましくは約０．１乃至約０．５重量％の範囲である。
本発明の組成物はまた酸化防止剤、紫外線吸収剤および紫外線安定剤、難燃剤、滴下遅延剤、結晶化造核剤、染料、顔料、着色剤、強化剤、充填剤、安定剤、静電防止剤、可塑剤、加工助剤および潤滑剤からなる群から選ばれた少なくとも一種の添加剤を有効量含むことができる。これらの添加剤は、それらの効果的な濃度水準および混合方法と同様に当業技術において知られている。これらの添加剤の効果的な量は広く変動するが、通常は組成物全体の重量に基づいて約５０重量％まであるいはそれ以上の量で存在する。
【００５６】
当業者が本発明をより実施できるように、限定としてではなく例示として以下に実施例を掲げる。
実施例
以下の実施例および加工処理条件は本発明の実施の態様を例示するものである。以下の実施例のブレンドは全ておよそ２８５℃の融解温度にて二軸スクリュー押出機で調製した。ＡＳＴＭ試験部品は全ておよそ２５０℃の融解温度で射出成形した。組成物の成形された試験供試体は６３℃および１００％相対湿度において６週間の老化にかけた。この試験期間の終了時に、ＦＴ−ＩＲによって測定されたポリカーボネート中のヒドロキシル末端基のカーボネート単位からのカルボニル数に対する比として計算されるポリカーボネート指数（以後”ＰＣＩ”と呼ぶ）を測定した。ＰＣＩが高いほど、ポリカーボネートの劣化の量が大きい。高いＰＣＩ数は望ましくない物理的特性を示す。
【００５７】
この実施例で各部数（重量部単位で測定）の成分として使用された物質は以下のとおりである。
ＰＣ：ビスフェノール−Ａと塩化カルボニル（ホスゲン）から誘導され重量平均分子量（Ｍｗ）約２２，０００を有する芳香族ポリカーボネート。
ＨＲＧ：ブタジエンゴム上にスチレン−アクリロニトリルを５０／５０の重量比でグラフトさせて調製された高ゴムグラフトコポリマー。
ＳＡＮ：アクリロニトリルとスチレンの重量比が２５：７５であり重量平均分子量（Ｍｗ）約９７，０００のスチレン−アクリロニトリルコポリマー。
ＲＤＰ：Akzo Chemicalsから商標名FYROFLEX RDPとして市販されているレゾルシノールを基質とする幾つかの芳香族オリゴマー状ジ燐酸エステルの混合物。
ＡＮＯＸ：Great Lakesから商標名ANOX PP 18 として市販されているヒンダードフェノール型酸化防止剤。
ALKANOX：Great Lakesから商標名ALKANOX 240 として市販されている亜燐酸エステル酸化防止剤。
ＰＥＴＳ：Lonzaから商標名GLYCOLUBE Pとして市販されているペンタエリトリットテトラステアレート。
ＰＴＦＥ：ポリテトラフルオロエチレンの２０重量％装填量のポリカーボネート濃縮物（ＰＴＦＥ濃縮物）としてDuPontから市販されているポリテトラフルオロエチレン。
EPOXY-1：Union CarbideからグレードERL 4221として市販されているジエポキシ。
EPOXY-2：Elf Atochemから商標名LOTADER でグレード8840として市販されているエチレン、アクリレートエステルおよびグリシジルメタクリレートを含有するエポキシ変性ゴム質ターポリマー。
EPOXY-3：Ciba Geigyから商標名ARALDITE でグレードECN 9495として市販されているエポキシ変性フェノール−ホルムアルデヒド樹脂。
ＴＥＯＢ：当業技術に知られている方法によって製造されたオルト安息香酸トリ
エチル。
ＲＰＳ：Dow Chemicalから商標名RPS で市販されている約１％のオキサゾリン基
を含有するポリスチレン樹脂。
SALT-1：ＮａＨ2ＰＯ4
SALT-2：ＺｎＯ
以下の実施例中の組成物は以下の組成に基づいている。
【００５８】
0004205221.tif 000006
表１の組成物は種々の添加剤を含有する組成物に対する標準組成物のＰＣＩの変化を例示している。
0004205221.tif 000007
これらのデータから分かるように、ＰＣＩ値における大きな％変化に認められるように酸化亜鉛および燐酸ナトリウムのような無機の塩はポリカーボネートの実質的な劣化に至っている。エポキシ、オキサゾリンまたはオルトエステルの分子部分を含有する酸スカベンジャーは老化後のＰＣＩ値の変化の減少に示されているように高温および高湿度の条件下における加水分解に対するポリカーボネートの抵抗性を改善している。
【００５９】
表２は有効量の酸スカベンジャーを含有する組成物に対する７０℃および８５％相対湿度での老化後の落槍衝撃強さ（フィート−ポンド）の保持を実証している。試料全ては表記の重量％のEPOXY-1を含有している。
0004205221.tif 000008
これらのデータは本発明のブレンド中に有効量の酸スカベンジャーが存在すると改善された特性が得られることを例示している。酸スカベンジャーの実際に必要とされる量は酸スカベンジャーの分子量、酸スカベンジャー上の反応性分子部分の数、酸スカベンジャーのポリカーボネート相中での溶解度、使用される燐酸エステル、および老化環境のような幾つかの可変変数に依存するであろう。当業者であれば過度な実験を要することなくその効果的な量を容易に決定することができよう。しかしながら、樹脂組成物を６３℃および１００％相対湿度において６週間老化させた後のポリカーボネート指数（ＰＣＩ）の増加を約５０％未満、好ましくは約３０％未満に維持するのに有効な量の少なくとも一種の酸スカベンジャーを含むことが明らかなはずである。